(57)【要約】【課題】ガラス基板等の電子部品とＦＰＣ基板等の別の電子部品とを異方性導電フィルムを介し熱押圧ツールを用いて異方性導電接続する際に、熱押圧ツールの片当たりが生じたとしても、片当たりしている側の異方性導電接続部と片当たりしていない側の異方性導電接続部の導通抵抗値にバラツキが生ずることを抑制でき、しかも互いに材質や平均粒子径が相違する導電粒子と絶縁性スペーサとを併用した際の問題が発生しない異方性導電フィルムを提供する。【解決手段】導電粒子が絶縁性接着剤中に保持された異方性導電接着層からなる異方性導電フィルムにおいて、導電粒子として、表面の少なくとも一部に導電層を有する導電性柱状ガラス粒子を使用する。【選択図】図１
2016178029.tif 000002
【特許請求の範囲】
【請求項１】
導電粒子が絶縁性接着剤中に保持された異方性導電接着層からなる異方性導電フィルムであって、該導電粒子が、表面の少なくとも一部に導電層を有する導電性柱状ガラス粒子を含有する異方性導電フィルム。
【請求項２】
導電性柱状ガラス粒子の形状が、円柱状である請求項1記載の異方性導電フィルム。
【請求項３】
導電性柱状ガラス粒子のアスペクト比（長軸長／短軸長）が、１．３３以上２０以下である請求項１又は２記載の異方性導電フィルム。
【請求項４】
導電性柱状ガラス粒子の平均長軸長が、４μｍ以上６０μｍ以下である請求項１〜３のいずれかに記載の異方性導電フィルム。
【請求項５】
導電性柱状ガラス粒子の長軸が、異方性導電フィルムの平面に略平行に配向している請求項１〜４のいずれかに記載の異方性導電フィルム。
【請求項６】
異方性導電接着層が、第１接着層に第２接着層が積層された２層構造を有し、第１接着層に絶縁性スペーサが含有されており、第２接着層に導電粒子が含有されている請求項１〜５のいずれかに記載の異方性導電フィルム。
【請求項７】
請求項１〜６のいずれかに記載の異方性導電フィルムで第１電子部品を第２電子部品に異方性導電接続してなる接続構造体。
【請求項８】
請求項１〜６のいずれかに記載の異方性導電フィルムで第１電子部品を第２電子部品に異方性導電接続する接続方法であって、
第２電子部品に対し、異方性導電フィルムを仮貼りし、仮貼りされた異方性導電フィルムに対し、第１電子部品を搭載し、第１電子部品側から熱圧着する接続方法。
【発明の詳細な説明】
【技術分野】
【０００１】
本発明は、異方性導電フィルムに関する。
【背景技術】
【０００２】
図３に示すように、液晶パネル、有機ＥＬパネル等の表示パネルのガラス基板に接続されるフレキシブル印刷回路（ＦＰＣ）基板１００の多くは、その一辺に、幅２０μｍ以上６００μｍ以下、長さ１０００μｍ以上３０００μｍ以下、高さ０．１μｍ以上５００μｍ以下の多数の細長いバンプ１１０が数十μｍ以上数百μｍ以下のピッチで配列形成されたバンプ群を有している。このような表示パネルを製造する際、ガラス基板に対して異方性導電フィルムを仮貼りし、その上にＦＰＣ基板をバンプ形成面側から載置し、フィルム基板側から、平坦な押圧面を有する幅広の熱押圧ツールをガラス基板に対して平行となるように調整した後、熱圧着処理を行うことにより、ＦＰＣ基板とガラス基板とを異方性導電接続している。
【０００３】
しかしながら、図４Ａに示すように、熱押圧ツール１１５をガラス基板１２０に対して平行になるように調整し、異方性導電フィルム１３０を介してＦＰＣ基板を熱圧着したとしても、熱圧着の回数を重ねるとそれらの平行関係がズレ（図４Ｂ参照）、熱押圧ツール１１５の片当たりが発生し、片当たりしている側（強く押圧している側）と片当たりしていない側（相対的に弱く押圧している側）とで、後者側の異方性導電接続部の導通抵抗値が前者側の異方性導電接続部に比べ高くなる傾向があり、バンプにより導通抵抗値が大きくばらつくという問題があった。この問題は、近年の表示パネルの大型化に流れの中で、ＦＰＣ基板１００のバンプ群の幅（バンプ群の一端のバンプから他端のバンプまでの距離）Ｌが数メートルに達するようになっており、それに伴い熱押圧ツールの押圧面幅も非常に長くなるため、より顕著となっている。
【０００４】
この問題解決のために、熱圧着処理毎に、ガラス基板に対する熱押圧ツールの平行度を調整することが考えられるが、生産性を著しく低下させるという問題がある。
【０００５】
ところで、異方性導電フィルムの厚さ方向の導電性と面方向の絶縁性とを両立させるために、導電粒子径よりも比較的小さな粒径の球状の絶縁性スペーサを異方性導電フィルムに含有させることが提案されている（特許文献１）。その一方で、このような球状の絶縁性スペーサに対しては、熱押圧ツールの片当たりが発生しても、その片当たりを緩和し、導電粒子の均一な潰れを実現するためのギャップスペーサとして機能することが期待されている。
【先行技術文献】
【特許文献】
【０００６】
【特許文献１】特開２０００−３５８５３８
【発明の概要】
【発明が解決しようとする課題】
【０００７】
しかしながら、球状の絶縁性スペーサを含有する異方性導電フィルム介してガラス基板等の電子部品と、ＦＰＣ基板等の他の電子部品とを異方性導電接続する場合、球状の絶縁性スペーサが電子部品の配線やバンプに広い面で接触しているのではなく点接触しているため、熱押圧ツールの押圧力を十分に分散することができず、そのため片当たりしていない側の異方性導電接続部の導通抵抗値が例えば４Ω以上に上昇してしまうという問題があった。
【０００８】
また、導電粒子と絶縁性スペーサとは、互いに材質や平均粒子径が相違するために、それらを異方性導電フィルム中に均一に分散させることが容易とはいえず、また、導電粒子と絶縁性スペーサとが異方性導電接続の際に重畳して初期導通特性が低下することが懸念されている。
【０００９】
本発明の目的は、従来の問題点を解決することであり、ガラス基板等の電子部品とＦＰＣ基板等の別の電子部品とを異方性導電フィルムを介し熱押圧ツールを用いて異方性導電接続する際に、熱押圧ツールの片当たりが生じたとしても、片当たりしている側の異方性導電接続部と片当たりしていない側の異方性導電接続部の導通抵抗値にバラツキが生ずることを抑制でき、しかも互いに材質や平均粒子径が相違する導電粒子と絶縁性スペーサとを併用した際の問題が発生しない異方性導電フィルムを提供することである。
【課題を解決するための手段】
【００１０】
本発明者は、異方性導電フィルムにおいて、導電粒子として、バンプと点接触する球状導電粒子から線接触でき、しかもスプリングバッグが発生し難いガラスから形成されている導電性柱状ガラス粒子を使用することにより、本発明の目的を達成できることを見出し、本発明を完成させるに至った。
【００１１】
即ち、本発明は、導電粒子が絶縁性接着剤中に保持された異方性導電接着層からなる異方性導電フィルムであって、該導電粒子が、表面のすくなとも一部に導電層を有する導電性柱状ガラス粒子を含有する異方性導電フィルムを提供する。
【００１２】
また、本発明は、上述の異方性導電フィルムで第１電子部品を第２電子部品に異方性導電接続してなる接続構造体を提供する。
【００１３】
更に、本発明は、上述の異方性導電フィルムで第１電子部品を第２電子部品に異方性導電接続する接続方法であって、
第２電子部品に対し、異方性導電フィルムを仮貼りし、仮貼りされた異方性導電フィルムに対し、第１電子部品を搭載し、第１電子部品側から熱圧着する接続方法を提供する。
【発明の効果】
【００１４】
本発明の異方性導電フィルムは、導電粒子として、表面の少なくとも一部に導電層を有する導電性柱状ガラス粒子を含有する。このような導電性柱状ガラス粒子は、異方性導電接続の際に、バンプや配線に点接触するのではなく線接触する。従って、熱押圧ツールの片当たりが生じた場合であっても、導電性柱状ガラス粒子の長軸方向に押圧力が分散するので、バンプや配線を損傷させることがなく、ギャップスペーサとして十分に機能する。よって、熱押圧ツールが片当たりした場合であっても、片当たりした側とそうではない側の双方で良好な導通抵抗値を実現できる。また、絶縁性スペーサをわざわざ使用する必要が無くなるので、異方性導電フィルム中に導電粒子を均一に分散させることが容易となる。また、材料コストも削減される。更に、異方性導電フィルム中において絶縁性スペーサと導電粒子との重畳が生じない。加えて、異方性導電接続の程度を、粒子の押し込みだけでなく、ガラス粒子の破砕状態によっても目視観察により容易に確認することができる。よって、検査コストまで含めた全体の異方性導電接続コストの低減が可能となる。
【図面の簡単な説明】
【００１５】
【図１】図１は、本発明の単層の異方性導電フィルムの透視斜視図である。
【図２】図２は、本発明の２層構造の異方性導電フィルムの断面図である。
【図３】図３は、フレキシブル印刷回路基板のバンプ形成面の拡大図である。
【図４Ａ】図４Ａは、異方性導電接続の開始の際の熱押圧ツールとガラス基板とが互いに平行となるように調整されることの説明図である。
【図４Ｂ】図４Ｂは、異方性導電接続の際の熱押圧ツールの片当たりの説明図である。
【発明を実施するための形態】
【００１６】
以下、本発明の異方性導電フィルムを、図面を参照しながら詳細に説明する。
【００１７】
＜＜図１の異方性導電フィルム＞＞
図１に示すように、本発明の異方性導電フィルム１０は、導電粒子として導電性柱状ガラス粒子１が絶縁性接着剤中に保持された異方性導電接着層３からなる構成を有する。
【００１８】
＜導電性柱状ガラス粒子１＞
本発明では、導電粒子として、表面の少なくとも一部に導電層を有する導電性柱状ガラス粒子１を含有する。好ましくは、導電粒子の全てが導電性柱状ガラス粒子１である。導電粒子として導電性柱状ガラス粒子１を使用することにより、異方性導電接続の際の熱押圧ツールによる押圧力を長軸方向に分散させ、熱押圧ツールの片当たりが生じた場合でもギャップスペーサとしての機能を発揮し、バンプや配線の損傷を防止し、良好な導通抵抗値を実現することができる。
【００１９】
前述したように、導電性柱状ガラス粒子１はその表面の少なくとも一部、好ましくは全面に導電層を有する。このような導電層としては、無電解メッキ、ＣＶＤ等の手法により、金、銀、ニッケル、銅、ＩＴＯ等の薄膜を例示することができる。導電層の厚みは、通常５ｎｍ以上であり、好ましくは１０〜８００ｎｍ、より好ましくは１００〜５００ｎｍである。なお、「表面の少なくとも一部」の程度としては、異方性導電接続が可能である限り、特に制限はない。
【００２０】
導電性柱状ガラス粒子１の柱状形状としては、六角柱、五角柱、四角柱、三角柱等の多角柱、円柱、楕円柱、五芒星柱、六芒星柱等を挙げることができる。中でも、円柱が好ましい。これは、導電性柱状ガラス粒子がバンプに対して平行に配置された場合には線接触し、熱押圧条件の条件出しが容易となるからである。ここで、本発明における導電性柱状ガラス粒子１の高さ方向を長軸方向とし、その長さを長軸長とし、また、柱の横断面の幅方向を短軸方向とし、その最も幅広な長さを短軸長と定義する。
【００２１】
導電性柱状ガラス粒子１の平均短軸長は、光学顕微鏡を用いて測定することができ、また、その平均短軸長は任意の５０個の導電性柱状ガラス粒子の短軸長の平均値を求めることにより算出できる。同様に、導電性柱状ガラス粒子１の長軸長は、画像観察型の粒度分布測定装置を用いてその最大長として測定することができ、また、その平均長軸長も任意の５０個の導電性柱状ガラス粒子の最大長を平均することにより算出できる。
【００２２】
以上のように算出される導電性柱状ガラス粒子１の平均長軸長は、好ましくは４μｍ以上６０μｍ以下、より好ましくは６μｍ以上２０μｍ以下である。この長さであれば熱押圧ツールによる押圧力を良好に分散させることができ、しかも取扱性が良好となる。
【００２３】
このような導電性柱状ガラス粒子のアスペクト比（平均長軸長／平均短軸長）は、好ましくは１．３３以上２０以下、より好ましくは１．６７以上６．６７以下である。この範囲のアスペクト比であれば、熱押圧ツールによる押圧力を良好に分散させることができ、しかも取扱性が良好となる。
【００２４】
導電性柱状ガラス粒子１の材質であるガラス、好ましくは透明ガラスを使用する理由は、過度の応力が負荷された際に、導電性柱状ガラス粒子自体が破砕されて応力を緩和することができ、しかも異方性導電接続後にバンプの圧痕を確認する際の検査が容易になるからである。また、熱による膨張収縮の影響を受けにくく、金属イオンによる腐食や金属イオンのマイグレーションも生じないからである。更に、紫外線硬化型の絶縁性接着剤を使用した際に、紫外線をある程度透過するため、硬化不足し難くなるからである。
【００２５】
導電粒子（好ましくは導電性柱状ガラス粒子１）の異方性導電フィルム１０中の存在量は、異方性導電接続の際の熱押圧ツールによる片当たりが生じた場合でも、異物として異方性導電接続を阻害することなく、ギャップスペーサとしての機能を発現するために、好ましくは１平方ｍｍ当たり１個以上３００個以下、より好ましくは２個以上２００個以下、さらにより好ましくは３個以上５０個以下である。ここで、導電粒子（好ましくは導電性柱状ガラス粒子１）の異方性導電フィルム１０中の存在量の測定は、フィルム面を光学顕微鏡で観察することで行うことができる。
【００２６】
なお、導電粒子（好ましくは導電性柱状ガラス粒子１）の異方性導電フィルム１０中の存在量は質量基準で表すこともできる。この場合、その存在量は、異方性導電フィルム１０の全質量を１００質量部としたときに、その１００質量部中に好ましくは１質量部以上２５質量部以下、より好ましくは５質量部以上１５質量部以下となる量である。
【００２７】
なお、導電粒子（好ましくは導電性柱状ガラス粒子１）は、導電性柱状ガラス粒子以外に、公知の異方性導電フィルムに用いられている、ニッケル、コバルト、銀、銅、金、パラジウムなどの金属粒子、ハンダなどの合金粒子、金属被覆樹脂粒子等の導電粒子を発明の効果を損なわない範囲で含有することができる。
【００２８】
＜異方性導電接着層３＞
図１の本発明の異方性導電フィルム１０を構成する異方性導電接着層３は、公知の異方性導電性フィルムで使用される絶縁性接着剤に導電粒子（好ましくは導電性柱状ガラス粒子１）を分散させ成膜したものである。このような絶縁性接着剤としては、公知の異方性導電フィルムに用いられている種々の絶縁性接着剤の中から、異方性導電フィルムの用途等に応じて適宜選択することができる。好ましい絶縁性接着剤としては、ペースト状或いはフィルム状の熱硬化型エポキシ系接着剤を使用することができる。そのような熱硬化型エポキシ系接着剤は、膜形成樹脂、液状エポキシ樹脂（硬化成分）、硬化剤、シランカップリング剤等から構成することができる。
【００２９】
膜形成樹脂としては、フェノキシ樹脂、エポキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂等を挙げることができ、これらの２種以上を併用することができる。これらの中でも、製膜性、加工性、接続信頼性の観点から、フェノキシ樹脂を好ましく使用することができる。
【００３０】
液状エポキシ樹脂としては、ビスフェノールＡ型エポキシ樹脂、ビスフェノールＦ型エポキシ樹脂、ノボラック型エポキシ樹脂、それらの変性エポキシ樹脂、脂環式エポキシ樹脂などを挙げることができ、これらの２種以上を併用することができる。
【００３１】
硬化剤としては、ポリアミン、イミダゾール等のアニオン系硬化剤やスルホニウム塩などのカチオン系硬化剤、フェノール系硬化剤等の潜在性硬化剤を挙げることができる。
【００３２】
シランカップリング剤としては、エポキシ系シランカップリング剤、アクリル系シランカップリング剤等を挙げることができる。これらのシランカップリング剤は、主としてアルコキシシラン誘導体である。
【００３３】
熱硬化型エポキシ系接着剤には、必要に応じて充填剤、軟化剤、促進剤、老化防止剤、着色剤（顔料、染料）、有機溶剤、イオンキャッチャー剤などを配合することができる。
【００３４】
図１の態様の異方性導電接着層３（即ち、異方性導電フィルム１０）の厚みは、好ましくは３μｍ以上５０μｍ以下、より好ましくは５μｍ以上２０μｍ以下である。この範囲であれば、スペーサの異方性形状を揃え易くなり、実用上問題なく使用可能である。
【００３５】
なお、図１の態様の異方性導電接着層３（即ち、異方性導電フィルム１０）の厚みは、導電粒子である導電性柱状ガラス粒子１の長軸長を１００とすると、好ましくは９０以下、より好ましくは２５以下であり、導電性柱状ガラス粒子１の短軸長を１００とすると、好ましくは１００以上、より好ましくは１２０以上である。これは、導電性柱状ガラス粒子１が良好なギャップスペーサとして機能するように、その長軸を異方性導電フィルムの平面に略平行に配向させるためである。ここで略平行とは、異方性導電フィルムの平面と絶縁性スペーサの長軸とがなす角度が好ましくは±７０°以内となる関係である。この角度は、異方性導電フィルム断面の光学顕微鏡や電子顕微鏡を用いた観察により測定することができる。このような角度になるものが、導電性柱状ガラス粒子の個数割合で８０％以上、より好ましくは９５％以上であることが好ましい。この割合が低くなりすぎると、導電性柱状ガラス粒子そのものが過度に破砕されることなどが懸念される。
【００３６】
図１の態様の異方性導電フィルムは、絶縁性接着剤に導電粒子と、必要に応じて溶剤などの他の成分とを混合し、その混合物を剥離フィルム上に塗布し、乾燥することにより製造することができる。
【００３７】
＜＜図２の異方性導電フィルム＞＞
また、本発明の異方性導電フィルムは、図２のように、異方性導電接着層３が、第１接着層３ａに第２接着層３ｂが積層された２層構造を取ることができる。この場合、好ましくは第１接着層３ａは、絶縁性接着剤に導電粒子として導電性柱状ガラス粒子１を含有させて成膜したものであり、第２接着層３ｂは、絶縁性接着剤を成膜したものである。このような２層構造を取ることにより、図１の態様の異方性導電フィルムに比べて、導電性柱状ガラス粒子１を異方性導電フィルムの平面に略平行とすることがより高レベルで可能となる。これは、第１接着層３ａを塗布法により薄く形成できるからである。
【００３８】
図２の態様の異方性導電フィルムにおいて使用する導電性柱状ガラス粒子１、絶縁性接着剤については、図１の態様の異方性導電フィルムにおいて説明したものと同様のものを使用することができる。また、好ましくは導電性柱状ガラス粒子１の異方性導電フィルム中の存在量も、図１の態様の異方性導電フィルムの場合と同様とすることができる。
【００３９】
第１接着層３ａの層厚は、好ましくは１μｍ以上１５μｍ以下、より好ましくは２μｍ以上１０μｍ以下である。この範囲であれば、塗布工程において導電性柱状ガラス粒子１を所定の角度以内にして揃えることができ、生産性が向上する。
【００４０】
なお、図２の態様における第１接着層３ａの厚みは、図１の態様における異方性導電接着層３の場合と同様の理由で、導電性柱状ガラス粒子１の長軸長を１００とすると、好ましくは９０以下、より好ましくは２５以下であり、導電性柱状ガラス粒子１の短軸長を１００とすると、好ましくは１００以上、より好ましくは１２０以上である。
【００４１】
第２の態様における第２接着層３ｂの厚みは、好ましくは１μｍ以上５０μｍ以下、より好ましくは３μｍ以上２０μｍ以下である。この範囲であれば、実装導電粒子捕捉効率の低下を抑制し、また、導通抵抗の過度の上昇を抑制することができる。
【００４２】
図２の態様の異方性導電フィルムは、絶縁性接着剤に、必要に応じて溶剤などの他の成分とを混合し、その混合物を剥離フィルム上に塗布し、光硬化させることによりまず第２接着層を形成し、続いてその上に、絶縁性接着剤に導電性柱状ガラス粒子と、必要に応じて溶剤などの他の成分とを混合し、その混合物を塗布し乾燥させることにより第１接着層を形成することにより製造することができる。
【００４３】
＜＜異方性導電フィルムの用途＞＞
このようにして得られた異方性導電フィルムは、ＩＣチップ、ＩＣモジュールなどの第１電子部品と、フレキシブル基板、ガラス基板などの第２電子部品とを熱又は光により異方性導電接続する際に好ましく適用することができる。このようにして得られる接続構造体も本発明の一部である。この場合、配線基板などの第２電子部品に対し、異方性導電フィルムを仮貼りし、仮貼りされた異方性導電フィルムに対し、ＩＣチップなどの第１電子部品を搭載し、第１電子部品側から熱圧着することが、接続信頼性を高める点から好ましい。また、光硬化を利用して接続することもできる。
【実施例】
【００４４】
以下、本発明を実施例により具体的に説明する。
【００４５】
実施例１
（導電性柱状ガラス粒子を単層で分散保持している異方性導電フィルムの製造）
フェノキシ樹脂（ＹＰ−５０、新日鐵化学（株））４０質量部、液状エポキシ樹脂（ｊＥＲ８２８、三菱化学（株））４０質量部、マイクロカプセル型潜在性硬化剤（旭化成イーマテリアルズ(株)、ノバキュアＨＸ３９４１ＨＰ）２０質量部及び表面に０．３μｍ厚のニッケルメッキ（下地）とその表面に０．１μｍ厚の金メッキ（表層）が施された導電性円柱状ガラス粒子（ＰＦ−３９ＳＳＳＣＡ、日本電気硝子（株）（平均長軸長１４μｍ、平均短軸長３．９μｍ））２８質量部を、トルエンにて固形分が５０質量％となるように混合液を調製した。この混合液を、厚さ５０μｍのポリエチレンテレフタレート剥離フィルム（ＰＥＴ剥離フィルム）に、乾燥厚が２０μｍとなるように塗布し、８０℃のオーブン中で５分間乾燥することにより異方性導電接着層を形成し、熱重合型の異方性導電フィルムとした。
【００４６】
実施例２
（導電性柱状ガラス粒子を含有する第１接着層上に第２接着層が積層された２層構造の異方性導電フィルムの製造）
（第１接着層の形成）
フェノキシ樹脂（ＹＰ−５０、新日鐵化学（株））４０質量部、液状エポキシ樹脂（ｊＥＲ８２８、三菱化学（株））４０質量部、マイクロカプセル型潜在性硬化剤（旭化成イーマテリアルズ(株)、ノバキュアＨＸ３９４１ＨＰ）２０質量部及び表面に０．３μｍ厚のニッケルメッキ（下地）とその表面に０．１μｍ厚の金メッキ（表層）が施された導電性円柱状ガラス粒子（ＰＦ−３９ＳＳＳＣＡ、日本電気硝子（株）（平均長軸長１４μｍ、平均短軸長３．９μｍ））１４質量部を、トルエンにて固形分が５０質量％となるように混合液を調製した。この混合液を、厚さ５０μｍのポリエチレンテレフタレート剥離フィルム（ＰＥＴ剥離フィルム）に、乾燥厚が５μｍとなるように塗布し、８０℃のオーブン中で５分間乾燥した。
【００４７】
（第２接着層の形成）
次に、フェノキシ樹脂（ＹＰ−５０、新日鐵化学（株））４０質量部、液状エポキシ樹脂（ｊＥＲ８２８、三菱化学（株））４０質量部、マイクロカプセル型潜在性硬化剤（旭化成イーマテリアルズ(株)、ノバキュアＨＸ３９４１ＨＰ）２０質量部を、トルエンにて固形分が５０質量％となるように混合液を調製した。この混合液を、厚さ５０μｍのポリエチレンテレフタレート剥離フィルム（ＰＥＴ剥離フィルム）に、乾燥厚が１５μｍとなるように塗布し、８０℃のオーブン中で５分間乾燥することにより、比較的厚い第２接着層を形成した。
【００４８】
（第１接着層と第２接着層とのラミネート）
このようにして得られた第１接着層に、比較的厚い第２接着層を、６０℃、０．５ＭＰａという条件でラミネートすることにより異方性導電フィルムを得た。
【００４９】
比較例１
（球状導電粒子を単層で分散保持している異方性導電フィルムの製造）
実施例１の「導電性円柱状ガラス粒子」１２質量部を、平均粒径４μｍの導電粒子（Ｎｉ／Ａｕメッキ樹脂粒子、ＡＵＬ７０４、積水化学工業（株））１２質量部に代えること以外、実施例１を繰り返すことにより混合液を調製し、更にそれを用いて熱重合型の異方性導電フィルムを作製した。
【００５０】
比較例２
（球状導電粒子と球状スペーサとを単層で分散保持している異方性導電フィルムの製造）
比較例１における混合液に、更に平均粒径１μｍの球状スペーサ（Ｓｉフィラー）を１５質量部添加すること以外、比較例１を繰り返すことにより熱重合型の異方性導電フィルムを得た。
【００５１】
比較例３
（球状スペーサと導電粒子とを含有する第１接着層と、第２接着層とが積層された２層構造の異方性導電フィルムの製造）
実施例２の「導電性円柱状ガラス粒子」１４質量部を、平均粒径１μｍの球状スペーサ（Ｓｉフィラー）７．５質量部と平均粒径４μｍの導電粒子（Ｎｉ／Ａｕメッキ樹脂粒子、ＡＵＬ７０４、積水化学工業（株））６質量部に代えること以外、実施例２を繰り返すことにより第１接着層形成を形成し、また比較的厚い第２接着層の形成とそれらのラミネートについても実施例２を繰り返すことにより熱重合型の異方性導電フィルムを得た。
【００５２】
＜評価＞
各実施例及び比較例の異方導電性フィルムについて、初期導通抵抗を次のように試験評価し、得られた結果を表１に示す。
【００５３】
(初期導通抵抗)
各実施例及び比較例の異方導電性フィルム（縦１．５ｍｍ×横４０ｍｍ）を、初期導通抵抗値の測定用のガラス基板とフレキシブル印刷回路基板（ＦＰＣ基板）との間に挟み、熱押圧ツールにて加熱加圧（２００℃、５ＭＰａ、１５秒）し、評価用接続体を得、この評価用接続体の導通抵抗値をデジタルマルチメータ７５５７（横河電気（株））を用いて測定した。使用した評価用のガラス基板とＦＰＣ基板を以下に説明する。実用上、４Ω以下であることが望まれる。
【００５４】
「初期導通抵抗値評価様ガラス基板」
ガラス材質：アルカリガラス（コーニング社製）
外径：３０×５０ｍｍ
厚み：０．７ｍｍ
電極：インジウム錫複合酸化物（ＩＴＯ）の厚さ２２０ｎｍのベタ電極
【００５５】
「ＦＰＣ基板」
フィルム材質：厚さ３８μｍのポリイミドフィルム（カプトンタイプ）
接続部のフィルム幅：１．５ｍｍ
バンプサイズ：縦２５００μｍ、横２５μｍ、高さ８μｍの銅／ニッケルバンプ
バンプ配列：５０μｍピッチで１５本（左端がＮｏ．１、右端がＮｏ．１５）をフィルムの幅方向中央部に平行配置（図３参照）
【００５６】
「平坦な押圧面を有する熱押圧ツール」
押圧面サイズ：１００ｍｍ×１．５ｍｍ（長手方向がＦＰＣフィルムの幅方向と一致）
片当たり条件：  ガラス基板に対し、右側が片当たりするように０．２度傾斜
【００５７】
【表１】
2016178029.tif 000003
【００５８】
ＦＰＣ基板の中央部には、通常の押圧を受けたと考えられるＮｏ．６〜１０のバンプが形成されており、左型（非片当たり側）には、片当たりにより通常より小さい押圧を受けたと考えられるＮｏ．１〜５のバンプが形成されており、右型（片当たり側）には、片当たりにより通常より大きな押圧を受けたと考えられるＮｏ．１１〜１５のバンプが形成されていた。全体として、Ｎｏ．１のバンプからＮｏ．１５のバンプに向かって押圧力が徐々に大きくなっていると考えられる。
【００５９】
表１の比較例１から分かるように、導電性柱状ガラス粒子を使用していない従来の異方性導電フィルムの場合には、特に非片当たり側の導通抵抗値が押圧力が小さくなるにつれ、導通抵抗値が大きく上昇し、Ｎｏ．１〜３のバンプについては４Ωを超える導通抵抗値を示した。
【００６０】
また、比較例２の異方性導電フィルムは、比較例１の単層の異方性導電フィルムに更に球状スペーサを含有させたものであるが、非片当たり側の導通抵抗値が、押圧力が小さくなるにつれ、導通抵抗値が上昇したが、比較例１の場合よりもその上昇の程度は大きく、Ｎｏ．１〜５のバンプについては４Ωを超える導通抵抗値を示し、特にＮｏ．１〜３のバンプについては１０Ωを超えていた。
【００６１】
比較例３の異方性導電フィルムは、２層構造の異方性導電接着層の薄い方に球状スペーサと導電粒子とを含有させたものであるが、非片当たり側の導通抵抗値が押圧力が小さくなるにつれ、導通抵抗値が上昇したが、Ｎｏ．１〜１５のバンプについては９Ωを超える導通抵抗値を示した。
【００６２】
一方、実施例１、２の異方性導電フィルムは、非片当たり側の導通抵抗値が押圧力が小さくなるにつれ、導通抵抗値が若干上昇したが、いずれも４Ω未満の導通抵抗値を示し、どちらも十分な導通性能を得ることができた。特に、実施例２の異方性導電フィルムは、異方性導電接着層を薄い層と厚い層との２層構造とし、薄い層に導電性柱状ガラス粒子を含有させ、厚い層には導電粒子を配合させていないので、実施例１に比べ、更に片当たりが良好になる傾向であった。なお、実施例１、２ともに導電性柱状ガラス粒子はフィルムの平面に対して略平行であったが、実施例２の方がより平行であった。また、実施例２では、導電性ガラスロッドの配合量が実施例１の半分であっても、片当たりに対してより良好な特性が得られた。これは、導電性ガラスロッドが含有されている層が導電性ガラスロッドの長軸に対して十分に薄いために、塗布時にフィルムの平面に対しより平行になっているため、効果がより発現しやすくなったと考えられる。
【産業上の利用可能性】
【００６３】
本発明の異方性導電フィルムは、導電粒子として導電性柱状ガラス粒子を使用している。従って、本発明の異方性導電フィルムを介してガラス基板等の電子部品と、フィルム基板等の別の電子部品とを異方性導電接続した際に、使用する熱押圧ツールが片当たりした場合であっても、片当たりした側とそうではない側の双方で良好な初期導通抵抗値を実現できる。従って、本発明の異方性導電フィルムは、電子部品同士の異方性導電接続に有用である。
【符号の説明】
【００６４】
１  導電性柱状ガラス粒子
３  異方性導電接着層
３ａ  第１接着層
３ｂ  第２接着層
１０  異方性導電フィルム
１００  フレキシブル印刷回路基板
１１０  バンプ
１１５  熱押圧ツール
１２０  ガラス基板
１３０  異方性導電フィルム
Ｌ：  バンプ群の一端のバンプから他端のバンプまでの距離
【図１】
2016178029.tif 000004
【図２】
2016178029.tif 000005
【図３】
2016178029.tif 000006
【図４Ａ】
2016178029.tif 000007
【図４Ｂ】
2016178029.tif 000008